【手続補正書】
【提出日】令和3年11月17日(2021.11.17)
【手続補正１】
【補正対象書類名】明細書
【補正対象項目名】０３０４
【補正方法】変更
【補正の内容】
【０３０４】
［実施例ＩＶ−２〜ＩＶ−５、及び実施例ＩＶ−１ｂ〜ＩＶ−２ｂ］
表１３に記載される物性値を目標に、ホモポリマーのポリエチレンの重量平均分子量と、設定延伸条件と、熱固定条件と、緩和操作条件と、の少なくともいずれか１つの条件を変更した。また、表１３に記載されるとおりにＢ層における構成を変更した。
これらの変更以外は、実施例ＩＶ−１と同様の手法により、セパレータを作製し、得られたセパレータを用いて上記の評価を行った。評価結果を表１３に示す。
【表１３】
2021097052.tif 000001
【手続補正２】
【補正対象書類名】特許請求の範囲
【補正対象項目名】全文
【補正方法】変更
【補正の内容】
【特許請求の範囲】
【請求項１】
シラン変性ポリオレフィンを含み、シラン架橋構造を形成可能な第１多孔質層（Ａ層）と、無機粒子を含む第２多孔質層（Ｂ層）とを備える蓄電デバイス用セパレータであって、前記シラン架橋構造の形成後における１５０℃での熱収縮率が、前記シラン架橋構造の形成前における１５０℃での熱収縮率の０．０２倍以上０．９１倍以下である蓄電デバイス用セパレータ。
【請求項２】
前記Ａ層中の前記シラン架橋構造は、酸、塩基、膨潤、又は蓄電デバイス内で発生する化合物によって形成される、請求項１に記載の蓄電デバイス用セパレータ。
【請求項３】
シラン変性ポリオレフィンを含む微多孔膜と、
前記微多孔膜の少なくとも一方の表面に配置された、無機粒子及び樹脂バインダを含む無機多孔質層と、
を含む蓄電デバイス用セパレータ。
【請求項４】
前記無機多孔質層中の前記無機粒子の含有量が、５重量％〜９９重量％である、請求項３に記載の蓄電デバイス用セパレータ。
【請求項５】
前記微多孔膜中の前記シラン変性ポリオレフィンの含有量が、０．５重量％〜４０重量％である、請求項３又は４に記載の蓄電デバイス用セパレータ。
【請求項６】
前記無機粒子が、アルミナ（Ａｌ２Ｏ３）、シリカ、チタニア、ジルコニア、マグネシア、セリア、イットリア、酸化亜鉛、酸化鉄、窒化ケイ素、窒化チタン、窒化ホウ素、シリコンカーバイド、水酸化酸化アルミニウム（ＡｌＯ（ＯＨ））、タルク、カオリナイト、ディカイト、ナクライト、ハロイサイト、パイロフィライト、モンモリロナイト、セリサイト、マイカ、アメサイト、ベントナイト、アスベスト、ゼオライト、ケイ藻土、ケイ砂、及びガラス繊維から成る群から選択される少なくとも１つである、請求項３〜５のいずれか１項に記載の蓄電デバイス用セパレータ。
【請求項７】
前記樹脂バインダのガラス転移温度（Ｔｇ）が、−５０℃〜１００℃である、請求項３〜６のいずれか１項に記載の蓄電デバイス用セパレータ。
【請求項８】
前記蓄電デバイス用セパレータは、前記無機多孔質層を除いて測定されたときに、下記式（１Ａ）：
Ｒ△Ｅ’＝Ｅ’Ｓ／Ｅ’ｊ      （１Ａ）
｛式中、Ｅ’ｊは、前記シラン変性ポリオレフィンが架橋反応する前の前記蓄電デバイス用セパレータの１６０℃〜２２０℃で測定された貯蔵弾性率であり、かつＥ’Ｓは、前記シラン変性ポリオレフィンが架橋反応した後の前記蓄電デバイス用セパレータの１６０℃〜２２０℃で測定された貯蔵弾性率である。｝
により定義される貯蔵弾性率変化比（Ｒ△Ｅ’）が１．５倍〜２０倍であり、かつ／又は下記式（１Ｂ）：
Ｒ△Ｅ’’＝Ｅ’’Ｓ／Ｅ’’ｊ      （１Ｂ）
｛式中、Ｅ’’ｊは、前記シラン変性ポリオレフィンが架橋反応する前の前記蓄電デバイス用セパレータの１６０℃〜２２０℃で測定された損失弾性率であり、かつＥ’’Ｓは、前記シラン変性ポリオレフィンが架橋反応した後の前記蓄電デバイス用セパレータの１６０℃〜２２０℃で測定された損失弾性率である。｝
により定義される損失弾性率変化比（Ｒ△Ｅ’’）が１．５倍〜２０倍である、請求項３〜７のいずれか１項に記載の蓄電デバイス用セパレータ。
【請求項９】
前記蓄電デバイス用セパレータは、前記無機多孔質層を除いて測定されたときに、下記式（２Ａ）：
ＲＥ’ｍｉｘ＝Ｅ’／Ｅ’０      （２Ａ）
｛式中、Ｅ’は、前記シラン変性ポリオレフィンが架橋反応した後の前記蓄電デバイス用セパレータの１６０℃〜２２０℃で測定された貯蔵弾性率であり、かつＥ’０は、前記シラン変性ポリオレフィンを含まない蓄電デバイス用セパレータの１６０℃〜２２０℃で測定された貯蔵弾性率である。｝
により定義される混合貯蔵弾性率比（ＲＥ’ｍｉｘ）が１．５倍〜２０倍であり、かつ／又は下記式（２Ｂ）：
ＲＥ’’ｍｉｘ＝Ｅ’’／Ｅ’’０      （２Ｂ）
｛式中、Ｅ’’は、前記シラン変性ポリオレフィンが架橋反応した後の前記蓄電デバイス用セパレータの１６０℃〜２２０℃で測定された損失弾性率であり、かつＥ’’０は、前記シラン変性ポリオレフィンを含まない蓄電デバイス用セパレータの１６０℃〜２２０℃で測定された損失弾性率である。｝
により定義される混合損失弾性率比（ＲＥ’’ｍｉｘ）が１．５倍〜２０倍であり、かつ
前記シラン変性ポリオレフィンを含まない蓄電デバイス用セパレータは、ゲル化度が約０％であるシラン非変性ポリオレフィン製微多孔膜である、
請求項３〜８のいずれか１項に記載の蓄電デバイス用セパレータ。
【請求項１０】
前記シラン変性ポリオレフィンが架橋反応した後の前記蓄電デバイス用セパレータの貯蔵弾性率の温度変化において、ゴム状平坦領域と結晶融解流動領域の転移温度が、１３５℃〜１５０℃である、請求項３〜９のいずれか１項に記載の蓄電デバイス用セパレータ。
【請求項１１】
前記蓄電デバイス用セパレータが電解液と接触すると前記シラン変性ポリオレフィンのシラン架橋反応が開始される、請求項１〜１０のいずれか１項に記載の蓄電デバイス用セパレータ。
【請求項１２】
電極と、請求項１〜１１のいずれか１項に記載の蓄電デバイス用セパレータと、非水電解液とを含む蓄電デバイス。
【請求項１３】
以下の工程：
（１）シラン変性ポリオレフィンとポリエチレンと可塑剤の混合物を押出し、冷却固化させ、シート状に成形して、シートを得るシート成形工程；
（２）前記シートを少なくとも一軸方向に延伸して、延伸物を得る延伸工程；
（３）抽出溶媒の存在下で前記延伸物から前記可塑剤を抽出し、前記延伸物を多孔化して、多孔体を形成する多孔体形成工程；
（４）前記多孔体を熱処理に供する熱処理工程；及び
（８Ｂ）無機粒子と樹脂バインダを含む無機多孔質層を、前記熱処理多孔体の少なくとも一方の表面に形成して、シラン架橋前駆体を形成する塗工工程；
を含む、請求項１〜１１のいずれか１項に記載の蓄電デバイス用セパレータの製造方法。
【請求項１４】
以下の２つの要素：
（１）電極と請求項１〜１１のいずれか１項に記載の蓄電デバイス用セパレータの積層体又は捲回体を収納している外装体；及び
（２）非水電解液を収納している容器；
を備える蓄電デバイス組み立てキット。
【請求項１５】
前記非水電解液が、フッ素（Ｆ）含有リチウム塩を含む、請求項１４に記載の蓄電デバイス組み立てキット。
【請求項１６】
前記非水電解液が、ヘキサフルオロリン酸リチウム（ＬｉＰＦ６）を含む、請求項１４又は１５に記載の蓄電デバイス組み立てキット。
【請求項１７】
前記非水電解液が、酸溶液及び／又は塩基溶液である、請求項１４〜１６のいずれか１項に記載の蓄電デバイス組み立てキット。
【請求項１８】
以下の工程：
請求項１４〜１７のいずれか１項に記載の蓄電デバイス組み立てキットを用意する工程と、
前記蓄電デバイス組み立てキットの要素（１）中の前記蓄電デバイス用セパレータと要素（２）中の前記非水電解液を接触させることによりシラン変性ポリオレフィンのシラン架橋反応を開始する工程と
を含む蓄電デバイスの製造方法。
【請求項１９】
さらに以下の工程：
前記要素（１）の前記電極にリード端子を接続する工程と、
少なくとも１サイクルの充放電を行う工程と
を含む、請求項１８に記載の蓄電デバイスの製造方法。
【請求項２０】
以下の工程：
（１）電極と請求項１〜１１のいずれか１項に記載の蓄電デバイス用セパレータの積層体又は捲回体を収納している外装体を用意する工程と、
（２）非水電解液を収納している容器を用意する工程と、
前記工程（１）中の前記蓄電デバイス用セパレータと前記工程（２）中の前記非水電解液を接触させることによりシラン変性ポリオレフィンのシラン架橋反応を開始する工程と
を含む蓄電デバイスの製造方法。
【請求項２１】
前記非水電解液が、フッ素（Ｆ）含有リチウム塩を含む、請求項２０に記載の蓄電デバイスの製造方法。
【請求項２２】
前記非水電解液が、ヘキサフルオロリン酸リチウム（ＬｉＰＦ６）を含む、請求項２０又は２１に記載の蓄電デバイスの製造方法。
【請求項２３】
前記非水電解液が、酸溶液及び／又は塩基溶液である、請求項２０〜２２のいずれか１項に記載の蓄電デバイスの製造方法。
【請求項２４】
さらに以下の工程：
前記工程（１）の前記電極にリード端子を接続する工程と、
少なくとも１サイクルの充放電を行う工程と
を含む、請求項２３に記載の蓄電デバイスの製造方法。